Brevet FR3037804A1 (20161230)
REVENDICATIONS1. Procédé de préparation d'une matrice transparente de collagène fibrillé comprenant les étapes suivantes: a) une étape de préparation d'une solution acide de collagène dans un solvant aqueux b) une étape de concentration de la solution acide de collagène c) une étape de fibrillogenèse de la matrice de collagène caractérisé en ce que l'étape de concentration est conduite jusqu'à l'obtention d'une concentration en collagène comprise entre 43 et 50 mg/ml. Procédé selon la revendication 1 caractérisé en ce que l'étape de concentration est conduite de façon à limiter, avantageusement à pratiquement éviter les contraintes de cisaillement. Procédé selon la revendication 1 caractérisé en ce que l'étape de concentration est conduite jusqu'à l'obtention d'une concentration en collagène comprise entre 43,5 et 47 mg/ml, préférentiellement de l'ordre de 45 mg/mL. Procédé selon la revendication 1 caractérisé en ce que la solution acide de collagène est constituée par une solution aqueuse d'acide acétique. Procédé selon la revendication 3 caractérisé en ce que la concentration de la solution acide initiale, avant l'étape de concentration, est comprise entre 0,01 mg/ml et 5 mg/ml, avantageusement comprise entre 0,5 et 3 mg/ml. Procédé selon la revendication 1 caractérisé en ce que l'étape de concentration est réalisée par évaporation ou par dialyse. Procédé selon la revendication 1 caractérisé en ce que l'étape de fibrillogenèse consiste 30 à mettre en contact la matrice de collagène avec une phase gazeuse basique ou un liquide neutre ou basique.2.\n<CLM>\1\t4.\n<CLM>\1\t6.\n<CLM>\1\t3037804 16\n<CLM>\1\tProcédé selon la revendication 7 caractérisé en ce que l'étape de fibrillogenèse est effectuée par mise en contact de la matrice de collagène avec des vapeurs d'ammoniaque. 5\n<CLM>\1\tProcédé selon l'une quelconque des revendications précédentes comprenant en outre une étape de lavage de la matrice de collagène fibrillé dans une solution tampon, par exemple de solution tamponnée au phosphate.\n<CLM>\1\tProcédé de préparation d'une matrice de collagène transparente selon les 10 revendications 1 à 6 caractérisé en ce qu'il comprend les étapes suivantes : a) préparation d'une solution acide de collagène dans une solution aqueuse d'acide acétique à une concentration en collagène comprise entre 0,1 et 5 mg/ml, avantageusement entre 0,2 et 1 mg/mi ; b) concentration de la solution acide de collagène par évaporation ou par dialyse 15 jusqu'à obtention d'une concentration en collagène comprise entre 42 et 50 mg/ml, préférablement comprise entre 43 et 47 mg/ml, plus préférentiellement de l'ordre de 45 mg/mL ; c) formation de fibrilles par mise en contact de la matrice de collagène avec une phase gazeuse basique ou un liquide neutre ou basique, avantageusement par mise 20 en contact de la matrice de collagène avec des vapeurs d'ammoniaque.\n<CLM>\1\tMatrice de collagène fibrillé transparente susceptible d'être obtenue par un procédé selon l'une quelconque des revendications 1 à 10, caractérisée en ce qu'elle présente une transmittance supérieure à 0,6, de préférence supérieure à 0,8, à 700 nm. 25\n<CLM>\1\tUtilisation de la matrice de collagène fibrillé selon la revendication 11 pour la fabrication d'un tissu ou d'un organe artificiel, notamment d'un substitut de cornée.\n<CLM>\1\tUtilisation de la matrice de collagène fibrillé selon la revendication 11 pour la fabrication d'un pansement.